(57)【特許請求の範囲】
【請求項１】
下記一般式（１）で表される光学活性化合物。
【化１】
0004179801.tif 000016
【請求項２】
上記一般式（１）において、ｍが０である請求項１記載の光学活性化合物。
【請求項３】
上記一般式（１）で表される請求項１記載の光学活性化合物を含有する液晶組成物。
【発明の詳細な説明】
【０００１】
【発明の属する技術分野】
本発明は、光学活性化合物及び該化合物を含有してなる液晶組成物に関するものである。
【０００２】
【従来技術及び発明が解決しようとする課題】
液晶は、種々の電気光学素子として応用され、時計や電卓或いは自動車のパネル等の表示に実用化されてきている。現在最も実用化されている液晶表示素子としては、ねじれネマチック液晶やコレステリック液晶の誘電的配列効果を利用したものが大部分である。しかし、最近になり他の方式の液晶表示方法の開発が盛んに行われ、ＳＴＮ方式やコレステリック・ネマチック相転移型表示方式等も用いられている。
これらの液晶表示素子に用いられている液晶組成物は、いずれもネマチック液晶に光学活性置換基を導入するか、又は光学活性物質を添加することによりそれぞれらせんピッチを持つように調製されている。
例えば、特開平１−２４２５４２号公報及び特開平１−２５８６３５号公報には特定の光学活性化合物が開示されている。しかしながら、低粘度を維持することができない等の問題があり、実用化には問題があった。
【０００３】
従って、本発明の目的は、液晶材料に添加することにより、低粘度を維持しつつ、所望のらせんピッチを与えることのできる新規な光学活性化合物、及び該化合物を含有する液晶組成物を提供することにある。
【０００４】
【課題を解決するための手段】
本発明者は、鋭意検討を行った結果、特定の構造を有する新規な光学活性化合物が、上記目的を達成するのに極めて好適であることを見出した。
【０００５】
本発明は、上記知見に基づきなされたもので、下記一般式（１）で表される光学活性化合物及び該化合物を含有する液晶組成物を提供するものである。
【０００６】
【化２】
0004179801.tif 000002
【０００７】
【発明の実施の形態】
本発明の光学活性化合物を表す上記一般式（１）において、Ｒ1で示される炭素原子数１〜７のアルキル基としては、エチル基、プロピル基、ブチル基、ペンチル基、ヘキシル基、ヘプチル基等の直鎖のアルキル基が挙げられる。
【０００８】
上記一般式（１）で表される本発明の光学活性化合物の具体例としては、下記化合物Ｎｏ．１〜３が挙げられるが、これらの化合物に限定されるものではない。
【０００９】
【化３】
0004179801.tif 000003
【００１０】
【化４】
0004179801.tif 000004
【００１１】
【化５】
0004179801.tif 000005
【００１２】
本発明の光学活性化合物としては、上記一般式（１）において、ｍが０であるものが好ましい。
【００１３】
本発明の光学活性化合物の製造方法は、特に限定されず、例えば、下記一般式（Ａ）で表されるアルキルシクロヘキシルフェノール化合物と２，４−ペンタンジオールとを反応させて得られるアルコール中間体のＯＨ基をフェノキシ化又はアルコキシ化することにより得られる。
【００１４】
【化６】
0004179801.tif 000006
【００１５】
本発明の液晶組成物は、上記一般式（１）で表される光学活性化合物、その他の成分（母液晶）として、従来既知の液晶化合物若しくは液晶類似化合物、又はそれらの混合物を配合することによって得られるものであり、該母液晶としては、例えば、下記一般式（２）で表される化合物又はこれらの混合物が挙げられる。
【００１６】
【化７】
0004179801.tif 000007
【００１７】
従って、上記一般式（２）で表される化合物の具体例としては、下記の化合物等が挙げられる。尚、下記化合物におけるＹ、Ｙ1、Ｙ2及びＹ3は、上記一般式（２）におけるものと同じ意味である。
【００１８】
【化８】
0004179801.tif 000008
【００１９】
本発明の液晶組成物中における上記一般式（１）で表される光学活性化合物の含有量は、特に制限は受けないが、一般には全液晶組成物１００質量部中、０．００１〜１０質量部、特に０．０１〜５質量部含有させることが好ましい。
【００２０】
【実施例】
以下、実施例等をもって本発明を更に詳細に説明する。しかしながら、本発明は以下の実施例等によって制限を受けるものではない。
【００２１】
〔合成例１〕化合物Ｎｏ．１の合成方法
【化９】
0004179801.tif 000009
【００２２】
ｓ，ｓ−２，４−ペンタンジオール１０ｇ（０．０９６ｍｏｌ）、プロピルシクロヘキシルフェノール２１ｇ（０．０９６ｍｏｌ）、トリフェニルホスフィン２７．７ｇ（０．１０５７ｍｏｌ）、ジエチルエーテル８０ｇの溶液に、アゾジカルボン酸イソプロピル２１．４ｇ（０．１０５７ｍｏｌ）を４５℃以下で滴下した。２時間室温にて反応させ、析出物をろ過し、留去した。ヘキサン／酢酸エチル＝３／１を展開溶媒としたシリカゲルカラムクロマトグラフィー処理をしてジ（プロピルシクロヘキシルフェニル）体を分離し、次いでアセトン／メタノールを溶媒とする再結晶にて精製し、アルコール中間体Ａを得た（収量２２．５ｇ、純度９９％、収率７７％）。
【００２３】
窒素気流下、上記アルコール中間体Ａ５．０ｇ（０．０１６４ｍｏｌ）、ｐ−クレゾール１．７７ｇ（０．０１８ｍｏｌ）のジエチルエーテル２０ｇ溶液に、４０℃以下でアゾジカルボン酸イソプロピル３．６５ｇ（０．０１８ｍｏｌ）を滴下した。滴下後２時間室温にて反応し、析出物をろ過、濃縮した後、ヘキサンを展開溶媒としてカラムクロマトグラフィー処理をし、次いでアセトン／メタノールを溶媒とした再結晶を行った（無色液体、収量１．２ｇ、純度９９．９％、収率１８％）。
【００２４】
得られた化合物は、赤外吸収スペクトル（ＩＲ）及び1Ｈ−ＮＭＲにより目的物であると同定した。分析結果は各々以下の通りである。
【００２５】
（ＩＲ）
２９２０ｃｍ-1、１６１２ｃｍ-1、１５０８ｃｍ-1、１４４６ｃｍ-1、１３７７ｃｍ-1、１２３８ｃｍ-1、１１７６ｃｍ-1、１１１１ｃｍ-1、１０４１ｃｍ-1、８２２ｃｍ-1
（1Ｈ−ＮＭＲ）
７．４−６．６ｐｐｍ（ｍ：８Ｈ）
４．７−４．３（ｍ：２Ｈ）
２．１（ｓ：３Ｈ）
２．０−６．８（ｍ：２５Ｈ）
【００２６】
〔合成例２〕化合物Ｎｏ．２の合成方法
【化１０】
0004179801.tif 000010
【００２７】
窒素気流下、ＮａＨ０．６６ｇ（０．０１３８ｍｏｌ）の無水テトラヒドロフラン（ＴＨＦ）１０ｍｌ懸濁液に、合成例１で合成したアルコール中間体Ａ３ｇ（０．００９８６ｍｏｌ）のＴＨＦ２０ｍｌ溶液を滴下した。滴下後５０℃にて１時間反応させた。さらに、ヨードメタン１．８２ｇ（０．０１２８ｍｏｌ）のＴＨＦ１０ｍｌ溶液を滴下し、２時間６０℃にて反応させた。水２０ｍｌを滴下し、ヘキサン抽出した後、中性になるまで有機層を水洗した。脱溶媒後、ヘキサン／酢酸エチル＝１０／１を展開溶媒として残渣をシリカゲルクロマトグラフィー処理し、次いでアセトン／メタノールを溶媒とした再結晶を行い、さらにクローゲルロール蒸留（１６５〜１７０℃、１．２ｍｍＨｇ）を行い、目的の化合物を得た（無色液体、収量１．４ｇ、純度９９．９％、収率４５％）。
【００２８】
得られた化合物は、赤外吸収スペクトル（ＩＲ）及び1Ｈ−ＮＭＲにより目的物であると同定した。分析結果は各々以下の通りである。
【００２９】
（ＩＲ）
２９２０ｃｍ-1、１６１２ｃｍ-1、１５０８ｃｍ-1、１４４６ｃｍ-1、１３７７ｃｍ-1、１２４２ｃｍ-1、１０８８ｃｍ-1、１０３４ｃｍ-1、８２５ｃｍ-1
（1Ｈ−ＮＭＲ）
７．２−６．７ｐｐｍ（ｍ：４Ｈ）
４．６−４．３（ｍ：１Ｈ）
３．７−３．３（ｍ：１Ｈ）
３．３（ｓ：３Ｈ）
２．４−０．８（ｍ：２５Ｈ）
【００３０】
〔合成例３〕化合物Ｎｏ．３の合成方法
【化１１】
0004179801.tif 000011
【００３１】
ｓ，ｓ−２，４−ペンタンジオール０．８７ｇ（０．００８３３ｍｏｌ）、プロピルジシクロヘキシルフェノール２．５ｇ（０．００８３３ｍｏｌ）、トリフェニルホスフィン２．４ｇ（０．００９１６ｍｏｌ）及びジエチルエーテル２０ｇの溶液に、アゾジカルボン酸イソプロピル１．８５ｇ（０．００９６ｍｏｌ）を４５℃以下で滴下した。２時間室温にて反応させ、析出物をろ過し、留去した。ヘキサン／酢酸エチル＝４／１を展開溶媒として残渣をシリカゲルクロマトグラフィー処理し、アルコール中間体Ｂを得た（収量２．５ｇ、純度９６％、収率７８％）。
【００３２】
窒素気流下、ＮａＨ０．４ｇ（０．００８４１３ｍｏｌ）の無水ＴＨＦ１０ｍｌ懸濁液に、アルコール中間体Ｂ２．５ｇ（０．００６４７２ｍｏｌ）のＴＨＦ２０ｍｌ溶液を滴下した。滴下後５０℃にて１時間反応させた。さらに、ヨードメタン１．２ｇ（０．００８４１３ｍｏｌ）のＴＨＦ５ｍｌ溶液を滴下し、６０℃にて２時間反応させた。水２０ｍｌを滴下し、ヘキサンで抽出後、有機層を中性になるまで水洗した。脱溶媒後、ヘキサン／酢酸エチル＝７／１を展開溶媒とするシリカゲルカラムクロマトグラフィー処理をし、アセトンを溶媒として再結晶を行った（白色結晶、スメクチック等方相転移点１２７．３℃、収量１．９ｇ、純度９９．９％、収率７３％）。
【００３３】
得られた化合物は、赤外吸収スペクトル（ＩＲ）及び1Ｈ−ＮＭＲにより目的物であると同定した。分析結果は各々以下の通りである。
【００３４】
（ＩＲ）
２９１６ｃｍ-1、１６１２ｃｍ-1、１５１２ｃｍ-1、１４４７ｃｍ-1、１３７７ｃｍ-1、１２４２ｃｍ-1、１０８８ｃｍ-1、１０３４ｃｍ-1、８２６ｃｍ-1
（1Ｈ−ＮＭＲ）
７．２−６．７ｐｐｍ（ｍ：４Ｈ）
４．６−４．３（ｍ：１Ｈ）
３．７−３．３（ｍ：１Ｈ）
３．３（ｓ：３Ｈ）
２．５−０．８（ｍ：３５Ｈ）
【００３５】
〔実施例１〕
前述の合成例１〜３によって合成された本発明の光学活性化合物それぞれを、代表的なネマチック液晶であるメルク社製ＺＬＩ−１５６５に１質量％混合して、グランジャン−カノーのクサビ形セルで３０℃及び６０℃でのピッチをそれぞれ測定した。その結果を下記表１に示す。
【００３６】
【表１】
0004179801.tif 000012
【００３７】
〔実施例２〕
下記液晶組成物を母液晶として、化合物Ｎｏ．２を０．３質量％添加して、１０℃における粘度を測定した。比較例として、光学活性化合物である下記比較化合物Ｎｏ．１を用いて、実施例と同様にして０．３質量％添加して粘度を測定した。測定結果を下記表２に示す。
【００３８】
【化１２】
0004179801.tif 000013
【００３９】
【化１３】
0004179801.tif 000014
【００４０】
【表２】
0004179801.tif 000015
【００４１】
表１及び２の結果より、本発明の光学活性化合物を液晶材料に添加した場合、少量添加で所望のらせんピッチを与えることができ、さらに母液晶の粘度も低粘度を維持することが確認できた。
【００４２】
【発明の効果】
本発明の光学活性化合物は、表示素子用液晶組成物の成分として有用なネマチック液晶に添加することにより、粘度を変化させることなく所望のらせんピッチを与えることができる。